(57)【要約】【課題】手袋又はコンドームのような着用容易なエラストマー性物品、及びこのような物品の形成方法を提供する。【解決手段】第１の表面（２８）を有する基体（２６）を含むエラストマー性物品。基体（２６）は、エラストマー材料から形成される。着用層（３２）は、第１の表面（２８）の少なくとも一部分の上に重なっている。着用層（３２）は、スチレンブロックコポリマーから形成される。【選択図】図２Ａ
2007501144.tif 000002
【特許請求の範囲】
【請求項１】
エラストマー材料を含み、第１の表面を有する基体と、
スチレンブロックコポリマーを含み、前記第１の表面の少なくとも一部分の上に重なる着用層と、
を含むことを特徴とするエラストマー性物品。
【請求項２】
前記エラストマー材料が、中間ブロック飽和スチレンブロックコポリマーを含む、請求項１に記載の物品。
【請求項３】
前記エラストマー材料が、スチレン−エチレン−ブチレン−スチレンブロックコポリマーを含む、請求項１に記載の物品。
【請求項４】
前記エラストマー材料が、天然ゴム、ニトリルブタジエンゴム、スチレン−イソプレン−スチレンブロックコポリマー、スチレン−ブタジエン−スチレンブロックコポリマー、スチレン−イソプレンブロックコポリマー、スチレン−ブタジエンブロックコポリマー、合成イソプレン、クロロプレンゴム、ポリビニルクロリド、シリコーンゴム、及びその組合せから成る群から選択される、請求項１に記載の物品。
【請求項５】
前記スチレンブロックコポリマーが、スチレン−ブタジエン−スチレンブロックコポリマーを含む、請求項１に記載の物品。
【請求項６】
前記着用層が、物品の約０．１質量％から約２．５質量％の量で存在する、請求項１に記載の物品。
【請求項７】
前記着用層が、物品の約０．２５質量％から約１．５質量％の量で存在する、請求項１に記載の物品。
【請求項８】
前記着用層の少なくとも一部分の上に重なる潤滑層を更に含む、請求項１に記載の物品。
【請求項９】
前記潤滑層がシリコーンを含む、請求項８に記載の物品。
【請求項１０】
手袋である、請求項１に記載の物品。
【請求項１１】
エラストマー材料を含み、第１の表面及び第２の表面を有する基体と、
スチレン−ブタジエン−スチレンブロックコポリマーを含み、前記第１の表面の少なくとも一部分の上に重なる着用層と、
前記第２の表面の少なくとも一部分の上に重なるグリップ層と、
を含むことを特徴とするエラストマー性物品。
【請求項１２】
前記エラストマー材料が、スチレン−エチレン−ブチレン−スチレンブロックコポリマーを含む、請求項１１に記載の物品。
【請求項１３】
前記グリップ層が、スチレン−ブタジエン−スチレンブロックコポリマーを含む、請求項１１に記載の物品。
【請求項１４】
前記グリップ層が、物品の約０．１質量％から約２．５質量％の量で存在する、請求項１１に記載の物品。
【請求項１５】
前記グリップ層が、物品の約０．２５質量％から約１．５質量％の量で存在する、請求項１１に記載の物品。
【請求項１６】
前記着用層の少なくとも一部分の上に重なる潤滑層を更に含む、請求項１１に記載の物品。
【請求項１７】
エラストマー性物品を調製する方法であって、
エラストマー材料を含み、第１の表面及び第２の表面を有する基体を調製する段階と、
前記第１の表面の少なくとも一部分の上に、スチレン−ブタジエン−スチレンブロックコポリマーを含む着用層を形成する段階と、
を含むことを特徴とする方法。
【請求項１８】
前記第２の表面の少なくとも一部分の上に、スチレン−ブタジエン−スチレンブロックコポリマーを含むグリップ層を形成する段階を更に含む、請求項１７に記載の方法。
【請求項１９】
前記グリップ層を塩素源に接触させる段階を更に含む、請求項１８に記載の方法。
【請求項２０】
前記着用層の少なくとも一部分の上に、シリコーンと４級アンモニウム化合物とを含む潤滑層を形成する段階を更に含む、請求項１７に記載の方法。
【発明の詳細な説明】
【背景技術】
【０００１】
外科用及び検査用手袋のような高弾力性物品は、その良好な弾力性及び強度の組合せのために従来から天然ゴムラテックスで形成されている。近年において、同程度の特性を有する合成手袋がこのような用途に導入されてきた。１つのこのような手袋は、スチレン−エチレン−ブチレン−スチレン（Ｓ−ＥＢ−Ｓ）合成ブロックコポリマーから形成されるものである。
緊密なフィット性を有するエラストマー性物品は、天然又は合成ポリマーのどちらで作られていても着用するのが困難な可能性がある。この問題を克服するために、手袋の内側のような使用者の身体に接触する表面に粉末滑剤を付加することが従来からの慣例である。しかし、このような粉末の存在は、例えば外科的処置のようなある一定の状況においては望ましくない場合がある。従って、粉末を使用しないで容易に着用される合成手袋の必要性が存在する。
【発明の開示】
【０００２】
本発明は、一般的に、手袋又はコンドームのような着用容易なエラストマー性物品、及びこのような物品の形成方法に関する。
本発明は、エラストマー材料から形成されて第１の表面を有する基体と、第１の表面の少なくとも一部分の上に重なる着用層とを含むエラストマー性物品に関する。着用層は、スチレンブロックコポリマーから形成することができる。エラストマー材料は、中間ブロック飽和スチレンブロックコポリマー、例えば、スチレン−エチレン−ブチレン−スチレンブロックコポリマーを含むことができる。着用層を形成するのに用いられるスチレンブロックコポリマーは、スチレン−ブタジエン−スチレンブロックコポリマーを含むことができる。物品は、更に、着用層の少なくとも一部分の上に重なる潤滑層を含むことができる。
【０００３】
本発明は、更に、エラストマー材料から形成されて第１の表面及び第２の表面を有する基体と、スチレン−ブタジエン−スチレンブロックコポリマーから形成されて第１の表面の少なくとも一部分の上に重なる着用層と、基体の第２の表面の少なくとも一部分の上に重なるグリップ層とを含むエラストマー性物品に関する。一部の事例においては、エラストマー材料は、スチレン−エチレン−ブチレン−スチレンブロックコポリマーのような中間ブロック飽和スチレンブロックコポリマーを含むことができる。一部の事例においては、グリップ層は、スチレン−ブタジエン−スチレンブロックコポリマーから形成することができる。物品は、更に、着用層の少なくとも一部分の上に重なる潤滑層を含むことができる。
【０００４】
本発明はまた、エラストマー性物品を調製する方法に関する。本方法は、エラストマー材料から第１の表面及び第２の表面を有する基体を調製する段階と、第１の表面の少なくとも一部分の上に重なり、スチレン−ブタジエン−スチレンブロックコポリマーから形成することができる着用層を形成する段階とを含む。本方法は、基体の第２の表面の少なくとも一部分の上に、スチレン−ブタジエン−スチレンブロックコポリマーから形成することができるグリップ層を形成する段階を想定している。一部の事例においては、グリップ層を塩素源と接触させることができる。本方法は、更に、着用層の少なくとも一部分の上に、シリコーンを含むことができる潤滑層を形成する段階を想定している。
【０００５】
（発明の説明）
本発明は、一般的に、コンドーム又は手袋のようなエラストマー性物品、及びこのようなエラストマー性物品の形成方法に関する。本明細書で用いられる場合、「エラストマー性物品」という用語は、主にエラストマー材料から形成された物品を意味する。本明細書で用いられる場合、「エラストマー材料」という用語は、容易に延伸するか又は膨張することができ、延伸又は膨張力を解除すると実質的にその元の形状に戻ることになるポリマー材料を意味する。
【０００６】
本発明によって作られた物品は、粉末を使用しない改良された着用特性によって特徴付けられる。物品、例えば手袋２０は、一般的に内面２２及び外面２４を含む（図１）。本明細書で用いられる場合、「内面」という用語は、着用者の身体に接触する物品の表面を意味する。本明細書で用いられる場合、「外面」という用語は、着用者の身体から遠位の物品の表面を意味する。手袋は、第１の表面２８と第２の表面３０とを有する基体２６を含む（図２Ａ−２Ｃ）。本明細書で用いられる場合、「第１の表面」という用語は、着用者の身体に近位の基体の表面を意味する。本明細書で用いられる場合、「第２の表面」という用語は、着用者の身体から遠位の基体の表面を意味する。
【０００７】
本発明の物品は、必要に応じて単層又は多層を含むことができる。基体だけを含む単層手袋においては、第１の表面は、手袋の内面を形成することができる。しかし、着用者の身体の近位に付加的な層を有する多層手袋においては、１つ又は複数の付加的な層は、それぞれ、必要に応じて内面の一部分又は内面全体を形成することができる。同様に、基体だけを含む単層手袋においては、第２の表面は、手袋の外面を形成することができる。しかし、着用者の身体から遠位の付加的な層を有する多層手袋においては、１つ又は複数の付加的な層は、それぞれ、必要に応じて外面の一部分又は外面全体を形成することができる。
【０００８】
例えば、図２Ａに示すように、物品は、基体２６の第１の表面２８の少なくとも一部分の上に重なる着用層３２を含むことができる。このような物品においては、着用層３２は、手袋２０の内面２２の少なくとも一部分を形成する。図２Ｂに示すように、物品２０はまた、基体２６の第２の表面３０の少なくとも一部分の上に重なるグリップ層３４を含むこともできる。このような物品においては、グリップ層３４は、手袋２０の外面２４の少なくとも一部分を形成する。図２Ｃに示すように、物品はまた、着用層３２の少なくとも一部分の上に重なる潤滑層３６のような他の層を含むこともできる。このような物品においては、潤滑層３６は、手袋２０の内面２２の少なくとも一部分を形成する。
【０００９】
基体２６（図２Ａ−２Ｃ）は、エラストマー材料から形成することができ、一部の実施形態では、基体は、中間ブロック飽和スチレンブロックコポリマーから形成することができる。例えば、基体は、スチレン−エチレン−ブチレン−スチレン（Ｓ−ＥＢ−Ｓ）ブロックコポリマーから形成することができる。他の実施形態では、基体は、２以上のエラストマー材料から形成することができる。例えば、基体は、共に本明細書においてその全内容が引用により組み込まれている、ブッデンハーゲン他に付与された米国特許第５，１１２，９００号及び第５，４０７，７１５号に説明されたもののような２以上のＳ−ＥＢ−Ｓブロックコポリマーから形成することができる。本発明で使用するのに適切と考えられるＳ−ＥＢ−Ｓポリマーの例は、「ＫＲＡＴＯＮ（登録商標）１６５０」及び「ＫＲＡＴＯＮ（登録商標）１６５１」という商標名でクレイトン・ポリマーズ（米国テキサス州ヒューストン）から市販のものを含む。「ＫＲＡＴＯＮ（登録商標）１６５０」は、３０質量％のブロックスチレンを含有すると考えられている。「ＫＲＡＴＯＮ（登録商標）１６５１」は、３３質量％のブロックスチレンを含有すると考えられている。
【００１０】
Ｓ−ＥＢ−Ｓから形成された物品を本明細書に詳細に説明するが、あらゆる他の適切なポリマー又はポリマーの組合せも本発明で使用することができることを理解すべきである。例えば、別の実施形態では、エラストマー材料は、一般的に天然ゴムラテックスとして提供することができる天然ゴムを含むことができる。更に別の実施形態では、エラストマー材料は、ニトリル・ブタジエン・ゴムを含むことができ、特に、カルボキシル化ニトリル・ブタジエン・ゴムを含むことができる。他の実施形態では、エラストマー材料は、スチレン−イソプレン−スチレンブロックコポリマー、スチレン−ブタジエン−スチレンブロックコポリマー、スチレン−イソプレンブロックコポリマー、スチレン−ブタジエンブロックコポリマー、合成イソプレン、クロロプレンゴム、塩化ポリビニル、シリコーンゴム、又はそれらの組合せを含むことができる。
【００１１】
着用層３２（図２Ａ−２Ｃ）は、物品の着用を容易にするあらゆるポリマーから形成することができ、一部の実施形態では、ブロックコポリマーを含むことができる。本発明で使用するのに適切と考えられる１つのこのようなポリマーは、スチレンブロックコポリマーである。一実施形態では、着用層は、スチレン−ブタジエン−スチレン（ＳＢＳ）ブロックコポリマーから形成することができる。着用層としての使用に適切と考えられるＳＢＳポリマーの１つの例は、「ＶＥＣＴＯＲ（登録商標）８５０８」という商標名でデクスコ・ポリマーズ（米国テキサス州ヒューストン）から市販されている。「ＶＥＣＴＯＲ（登録商標）８５０８」は、陰イオン重合を使用して生成された線状純粋トリブロックコポリマー（１％よりも少ないジブロックコポリマーを含有する）であると考えられている。着用層としての使用に適切と考えられるＳＢＳポリマーの別の例は、「ＶＥＣＴＯＲ（登録商標）８５５０」という商標名でデクスコ・ポリマーズ（米国テキサス州ヒューストン）からも市販されている。
【００１２】
別の実施形態では、トリブロック又はラジアルブロックを有する不飽和スチレン−イソプレン（ＳＩＳ）を用いることができる。一部の事例において、ＳＩＳブロックコポリマーは、ＳＩＳブロックコポリマーの全質量の約１０質量％から約２０質量％のポリスチレンエンドブロック含有量を有することができる。別の実施形態では、ＳＩＳブロックコポリマーは、ＳＩＳブロックコポリマーの全質量の約１５質量％から約１８質量％のポリスチレンエンドブロック含有量を有することができる。更に、ポリスチレンエンドブロックの分子量は、少なくとも約５０００グラム／モルとすることができる。適切な中間ブロック不飽和ＳＩＳブロックコポリマーのいくつかの例は、以下に限定されるものではないが、クレイトン・ポリマーズ（米国テキサス州ヒューストン）から入手可能な「ＫＲＡＴＯＮ（登録商標）Ｄ１１０７」、及びデクスコ・ポリマーズ（米国テキサス州ヒューストン）から入手可能な「ＶＥＣＴＯＲ（登録商標）５１１」及び「ＶＥＣＴＯＲ（登録商標）４１１１」を含む。
【００１３】
物品はまた、基体２６の第２の表面３０の上に重なるグリップ層（図２Ｂ−２Ｃ）を含むことができる。グリップ層は、あらゆるポリマーから形成することができ、一部の実施形態では、グリップ層は、塩素化が可能な不飽和エラストマー性ポリマーから形成することができる。例えば、グリップ層は、スチレン−ブタジエン−スチレンブロックコポリマーから形成することができる。グリップ層としての使用に適切と考えられるＳＢＳポリマーの１つの例は、詳細に上述したように、「ＶＥＣＴＯＲ（登録商標）８５０８」という商標名でデクスコ・ポリマーズ（米国テキサス州ヒューストン）から市販されている。グリップ層としての使用に適切と考えられるＳＢＳポリマーの別の例は、「ＶＥＣＴＯＲ（登録商標）８５５０」という商標名でデクスコ・ポリマーズ（米国テキサス州ヒューストン）からも市販されている。
【００１４】
物品はまた、着用層の少なくとも一部分の上に重なって更に着用を容易にする潤滑層３６（図２Ｃ）を含むことができる。一実施形態では、潤滑層は、シリコーン又はシリコーンベースの成分を含有することができる。本明細書で用いられる場合、「シリコーン」という用語は、以下に限定されるものではないが、アミノ、カルボキシル、ヒドロキシル、エーテル、ポリエーテル、アルデヒド、ケトン、アミド、エステル、及びチオール基から成る群から選択された水素結合官能基を有するポリジメチルシロキサン及びポリシロキサンを含む、反復シリコン−酸素バックボーンを有する広範な族の合成ポリマーを一般的に意味する。一部の実施形態では、ポリジメチルシロキサン及び／又は修飾ポリシロキサンを本発明によるシリコーン成分として使用することができる。例えば、本発明で使用することができる一部の適切な修飾ポリシロキサンは、以下に限定されるものではないが、フェニル修飾ポリシロキサン、ビニル修飾ポリシロキサン、メチル修飾ポリシロキサン、フルオロ修飾ポリシロキサン、アルキル修飾ポリシロキサン、アルコキシ修飾ポリシロキサン、アミノ修飾ポリシロキサン、及びそれらの組合せを含む。
【００１５】
一部の実施形態では、潤滑層は、シリコーン乳剤を含むことができる。本発明で使用するのに適切と考えられる１つのこのようなシリコーン乳剤は、ダウ・コーニング・コーポレーション（米国ミシガン州ミッドランド）から市販の予備乳化シリコーン（３５％ＴＳＣ）である「ＤＣ  ３６５」である。「ＤＣ  ３６５」は、４０−７０質量％水、３０−６０質量％メチル修飾ポリジメチルシロキサン、１−５質量％プロピレングリコール、１−５質量％ポリエチレングリコールソルビタンモノラウレート、及び１−５質量％オクチルフェノキシポリエトキシエタノールを含有すると考えられている。本発明で使用するのに適切と考えられる別のシリコーン乳剤は、ＧＥ・シリコーンズ（米国ニューヨーク州ウォーターフォード）から市販の「ＳＭ  ２１４０」である。「ＳＭ  ２１４０」は、３０−６０質量％水、３０−６０質量％アミノ修飾ポリジメチルシロキサン、１−５質量％エトキシル化ノニルフェノール、１−５質量％トリメチル−４−ノニルオキシポリエチレンオキシエタノール、及び小比率のアセトアルデヒド、フォルムアルデヒド、及び１，４ジオキサンを含有すると考えられている予備乳化シリコーン（５０％ＴＳＣ）である。本発明で使用するのに適切と考えられる別のシリコーン乳剤は、ＧＥ・シリコーンズ（米国ニューヨーク州ウォーターフォード）から入手可能な「ＳＭ  ２１６９」である。「ＳＭ  ２１６９」は、３０−６０質量％水、６０−８０質量％ポリジメチルシロキサン、１−５質量％ポリオキシエチレンラウリルエーテル、及び少量のフォルムアルデヒドを含有すると考えられている予備乳化シリコーンである。本発明で使用するのに適切と考えられる更に別のシリコーンは、ＧＥ・シリコーンズ（米国ニューヨーク州ウォーターフォード）から「ＡＦ−６０」という商標名で市販されている。「ＡＦ−６０」は、ポリジメチルシロキサン、アセトアルデヒド、及び小比率の乳化剤を含有すると考えられている。必要に応じて、これらの予備乳化シリコーンは、水又は他の溶媒で使用前に希釈することができる。
【００１６】
別の実施形態では、潤滑層は、米国オハイオ州ダブリン所在のゴールドシュミット・ケミカル・コーポレーションから「ＶＥＲＩＳＯＦＴ（登録商標）ＢＴＭＳ」という商標名で市販のもののような４級アンモニウム化合物を含有することができる。「ＶＥＲＩＳＯＦＴ（登録商標）ＢＴＭＳ」は、ベニルトリメチルサルフェート及びセチルアルコールを含有すると考えられている。すなわち、例えば、一実施形態おいては、潤滑層は、「ＶＥＲＩＳＯＦＴ（登録商標）ＢＴＭＳ」のような４級アンモニウム化合物及び「ＳＭ  ２１６９」のようなシリコーン乳剤を含む。
他の実施形態では、潤滑層は、例えば、陽イオン界面活性剤（例えば、セチルピリジニウムクロリド）、陰イオン界面活性剤（例えば、ソジウムラウリルサルフェート）、又は非イオン界面活性剤などを含むことができる。
【００１７】
一部の実施形態では、１以上の陽イオン界面活性剤を使用することができる。本発明で使用するのに適切と考えられる陽イオン界面活性剤の例は、例えば、ベヘネトリモニウムメトサルフェート、ジステアリルジモニウムクロリド、ジメチルジオクタデシルアンモニウムクロリド、セチルピリジニウムクロリド、メチルベンゼトニウムクロリド、ヘキサデシルピリジニウムクロリド、ヘキサデシルトリメチルアンモニウムクロリド、ベンズアルコニウムクロリド、ドデシルピリジニウムクロリド、その対応する臭化物、ヒドロキシエチルヘプタデシルイミダゾリウムハライド、ココアミノプロピルベタイン、及びココナツアルキルジメチルアンモニウムベタインを含む。用いることができる付加的な陽イオン界面活性剤は、メチルビス（水素化獣脂アミドエチル）−２−ヒドロキシエチルアンモニウムメチルサルフェート、メチルビス（獣脂アミドエチル）−２−ヒドロキシエチルアンモニウムメチルサルフェート、メチルビス（大豆アミドエチル）−２−ヒドロキシエチルアンモニウムメチルサルフェート、メチルビス（菜種アミドエチル）−２−ヒドロキシエチルアンモニウムメチルサルフェート、メチルビス（獣脂アミドエチル）−２−獣脂イミダゾリニウムメチルサルフェート、メチルビス（水素化獣脂アミドエチル）−２−水素化獣脂イミダゾリニウムメチルサルフェート、メチルビス（エチル牛脂脂肪酸）−２−ヒドロキシエチルアンモニウムメチルサルフェート、二水素化獣脂ジメチルアンモニウムクロリド、ジデシルジメチルアンモニウムクロリド、ジオクチルジメチルアンモニウムクロリド、オクチルデシルジメチルアンモニウムクロリド、ジアミドアミンエトキシレート、ジアミドアミンイミダゾリン、及び４級エステル塩を含む。
【００１８】
一部の実施形態では、１以上の非イオン界面活性剤を用いることができる。非イオン界面活性剤は、一般的に、長鎖アルキル基又はアルキル化アリル基のような疎水性塩基と、ある一定の数（例えば、１から約３０）のエトキシ及び／又はプロポキシ部分を含む親水性鎖とを有する。用いることができる非イオン界面活性剤のいくつかの部類の例は、以下に限定されるものではないが、エトキシル化アルキルフェノール、エトキシル化及びプロポキシル化脂肪族アルコール、メチルグルコースのポリエチレングリコールエーテル、ソルビトールのポリエチレングリコールエーテル、エチレンオキシド−プロピレンオキシドブロックコポリマー、脂肪（Ｃ8−Ｃ18）酸のエトキシル化エステル、長鎖アミン又はアミドによるエチレンオキシドの縮合生成物、アルコールによるエチレンオキシドの縮合生成物、及びそれらの混合物を含む。
【００１９】
適切な非イオン界面活性剤の特定の例は、以下に限定されるものではないが、メチルグルセス−１０、ＰＥＧ−２０・メチルグルコースジステアレート、ＰＥＧ−２０・メチルグルコースセスキステアレート、Ｃ11-15パレス−２０、セテス−８、セテス−１２、ドドキシノール−１２、ラウレス−１５、ＰＥＧ−２０・キャスターオイル、ポリソルベート２０、ステアレス−２０、ポリオキシエチレン−１０・セチルエーテル、ポリオキシエチレン−１０・ステアリルエーテル、ポリオキシエチレン−２０・セチルエーテル、ポリオキシエチレン−１０・オレイルエーテル、ポリオキシエチレン−２０・オレイルエーテル、３から２０のエチレンオキシド部分を含むエトキシル化ノニルフェノール、エトキシル化オクチルフェノール、エトキシル化ドデシルフェノール、又はエトキシル化脂肪（Ｃ6−Ｃ22）アルコール、ポリオキシエチレン−２０・イソヘキサデシルエーテル、ポリオキシエチレン−２３・グリセロールラウレート、ポリオキシ−エチレン−２０・グリセリルステアレート、ＰＰＧ−１０・メチルグルコースエーテル、ＰＰＧ−２０・メチルグルコースエーテル、ポリオキシエチレン−２０・ソルビタンモノエステル、ポリオキシエチレン−８０・キャスターオイル、ポリオキシエチレン−１５・トリデシルエーテル、ポリオキシ−エチレン−６・トリデシルエーテル、ラウレス−２、ラウレス−３、ラウレス−４、ＰＥＧ−３・キャスターオイル、ＰＥＧ６００・ジオレアート、ＰＥＧ４００・ジオレアート、オキシエタノール、２，６，８−トリメチル−４−ノニルオキシポリエチレンオキシエタノール、オクチルフェノキシポリエトキシエタノール、ノニルフェノキシポリエトキシエタノール、２，６，８−トリメチル−４−ノニルオキシポリエチレンアルキレンオキシポリエチレンオキシエタノール、アルキレンオキシポリエチレンオキシエタノール、アルキレンオキシポリエチレンオキシエタノール、及びそれらの混合物を含む。
【００２０】
用いることができる付加的な非イオン界面活性剤は、約５〜約３０モルのエチレンオキシドで縮合された直鎖又は分鎖構造内の約８〜約１８の炭素原子を含有する２級脂肪族アルコールの縮合生成物である水溶性アルコールエチレンオキシド縮合物を含む。このような非イオン界面活性剤は、ユニオン・カーバイド・コーポレーション（米国コネチカット州ダンベリー）から「ＴＥＲＧＩＴＯＬ（登録商標）」という商標名で市販されている。上述の種類のこのような市販の非イオン界面活性剤の特定の例は、ユニオン・カーバイド・コーポレーション（米国コネチカット州ダンベリー）から販売されている９モルのエチレンオキシド（ＴＥＲＧＩＴＯＬ（登録商標）１５−Ｓ−９）又は１２モルのエチレンオキシド（ＴＥＲＧＩＴＯＬ（登録商標）１５−Ｓ−１２）のいずれかで縮合したＣ11−Ｃ15２級アルカノールである。
【００２１】
他の適切な非イオン界面活性剤は、約５から約３０モルのエチレンオキシドを有する直鎖又は分鎖アルキル基内に約８から約１８の炭素原子を含有する１モルのアルキルフェノールのポリエチレンオキシド縮合物を含む。アルキルフェノールエトキシレートの特定の例は、ノニルフェノールのモル当たり約９．５モルのエチレンオキシドで縮合したノニル、フェノールのモル当たり約１２モルのエチレンオキシドで縮合したジノニルフェノール、フェノールのモル当たり約１５モルのエチレンオキシドで縮合したジノニルフェノール、及びフェノールのモル当たり約１５モルのエチレンオキシドで縮合したジイソオクチルフェノールを含む。この種類の市販の非イオン界面活性剤は、ＩＳＰ・コーポレーション（米国ニュージャージー州ウェイン）によって販売されている「ＩＧＥＰＡＬ（登録商標）ＣＯ−６３０」（ノニルフェノールエトキシレート）を含む。適切な非イオンエトキシル化オクチル及びノニルフェノールは、約７から約１３エトキシ単位を有するものを含む。
【００２２】
一部の実施形態では、１以上の両性界面活性剤を用いることができる。本発明で使用するのに適切と考えられる１つの部類の両性界面活性剤は、直鎖又は分鎖である脂肪族ラジカルを有する２級アミン又は３級アミンの誘導体を含み、脂肪族置換基の１つは、約８から１８の炭素原子を含有し、少なくとも１つの脂肪族置換基は、例えば、カルボキシ、スルホネート、又はサルフェート基のような陰イオン水可溶基を含有する。両性界面活性剤のいくつかの例は、以下に限定されるものではないが、ソジウム３−（ドデシルアミノ）プロピオネート、ソジウム３−（ドデシルアミノ）−プロパン−１−スルホネート、ソジウム２−（ドデシルアミノ）エチルサルフェート、ソジウム２−（ジメチルアミノ）オクタデカノエート、ジソジウム３−（Ｎ−カルボキシメチル−ドデシルアミノ）プロパン−１−スルホネート、ソジウム１−カルボキシメチル−２−ウンデシルイミダゾル、ジソジウムオクタデシルイミノジアセテート、及びソジウムＮ，Ｎ−ビス（２−ヒドロキシエチル）−２−スルファト−３−ドデコキシプロピルアミンを含む。
【００２３】
適切な両性界面活性剤の付加的な部類は、ホスホベタイン及びホスフィタインを含む。例えば、このような両性界面活性剤のいくつかの例は、以下に限定されるものではないが、ソジウムココナツＮ−メチルタウレート、ソジウムオレイルＮ−メチルタウレート、ソジウムトール油酸Ｎ−メチルタウレート、ココジメチルカルボキシメチルベタイン、ラウリルジメチルカルボキシメチルベタイン、ラウリルジメチルカルボキシエチルベタイン、セチルジメチルカルボキシメチルベタイン、ソジウムパルミトイルＮ−メチルタウレート、オレイルジメチルガンマカルボキシプロピルベタイン、ラウリル−ビス−（２−ヒドロキシプロピル）−カルボキシエチルベタイン、ジソジウムオレアミド・ＰＥＧ−２・スルホサクシネート、ラウリルアミド−ビス−（２−ヒドロキシエチル）プロピルスルタイン、ラウリル−ビス−（２−ヒドロキシエチル）カルボキシメチルベタイン、ココアミドジメチルプロピルスルタイン、ステアリルアミドジメチルプロピルスルタイン、ＴＥＡ・オレアミド・ＰＥＧ−２・スルホサクシネート、ジソジウムオレアミド・ＭＥＡ・スルホサクシネート、ジソジウムオレアミド・ＭＩＰＡ・スルホサクシネート、ジソジウムリシノールアミド・ＭＥＡ・スルホサクシネート、ジソジウムウンデシレンアミド・ＭＥＡ・スルホサクシネート、ジソジウム小麦ゲルムアミド・ＭＥＡ・スルホサクシネート、ジソジウム小麦ゲルムアミド・ＰＥＧ−２・スルホサクシネート、ジソジウムイソステアロマイド・ＭＥＡ・スルホサクシネート、ココアミドプロピルモノソジウムホスフィタイン、ラウリンミリスチンアミドプロピルモノソジウムホスフィタイン、ココアミドジソジウム３−ヒドロキシプロピルホスホベタイン、ラウリンミリスチンアミドジソジウム３−ヒドロキシプロピルホスホベタイン、ラウリンミリスチンアミドグリセリルホスホベタイン、ラウリンミリスチンアミドカルボキシジソジウム３−ヒドロキシプロピルホスホベタイン、ココアンフォグリシネート、ココアンフォカルボキシグリシネート、カプリロアンフォカルボキシグリシネート、ラウロアンフォカルボキシグリシネート、ラウロアンフォグリシネート、カプリロアンフォカルボキシプロピオネート、ラウロアンフォカルボキシプロピオネート、ココアンフォプロピオネート、ココアンフォカルボキシプロピオネート、ジヒドロキシエチル獣脂グリシネート、及びそれらの混合物を含む。
【００２４】
ある一定の事例においては、１以上の陰イオン界面活性剤を用いることができる。適切な陰イオン界面活性剤は、以下に限定されるものではないが、アルキルサルフェート、アルキルエーテルサルフェート、アルキルエーテルスルホネート、アルキルフェノキシポリオキシエチレンエタノールのサルフェートエステル、アルファオレフィンスルホネート、ベータアルコキシアルカンスルホネート、アルキルラウリルスルホネート、アルキルモノグリセリドサルフェート、アルキルモノグリセリドスルホネート、アルキルカーボネート、アルキルエーテルカルボキシレート、脂肪酸、スルホサクシネート、サルコシネート、オクトキシノール又はノノキシノールフォスフェイト、タウレート、脂肪タウリド、脂肪酸アミドポリオキシエチレンサルフェート、イセチオネート、又はそれらの混合物を含む。
【００２５】
一部の適切な陰イオン界面活性剤の特定の例は、以下に限定されるものではないが、Ｃ8−Ｃ18アルキルサルフェート、Ｃ8−Ｃ18脂肪酸塩、１又は２モルのエトキシル化を有するＣ8−Ｃ18アルキルエーテルサルフェート、Ｃ8−Ｃ18アルカミンオキシド、Ｃ8−Ｃ18アルコイルサルコシネート、Ｃ8−Ｃ18スルホアセテート、Ｃ8−Ｃ18スルホサクシネート、Ｃ8−Ｃ18アルキルジフェニルオキシドジスルホネート、Ｃ8−Ｃ18アルキルカーボネート、Ｃ8−Ｃ18アルファオレフィンスルホネート、メチルエステルスルホネート、及びそれらの配合物を含む。Ｃ8−Ｃ18アルキル基は、直鎖（例えば、ラウリル）又は分鎖（例えば、２−エチルヘキシル）とすることができる。陰イオン界面活性剤の陽イオンは、アルカリ金属（例えば、ナトリウム又はカリウム）、アンモニウム、Ｃ1−Ｃ4アルキルアンモニウム（例えば、モノ−、ジ−、トリ）、又はＣ1−Ｃ3アルカノールアンモニウム（例えば、モノ−、ジ−、トリ）とすることができる。
【００２６】
このような陰イオン界面活性剤の特定の例は、以下に限定されるものではないが、ラウリルサルフェート、オクチルサルフェート、２−エチルヘキシルサルフェート、ラウラミンオキシド、デシルサルフェート、トリデシルサルフェート、ココエート、ラウロイルサルコシネート、ラウリルスルホサクシネート、線状Ｃ10ジフェニルオキシドジスルホネート、ラウリルスルホサクシネート、ラウリルエーテルサルフェート（１及び２モルのエチレンオキシド）、ミリスチルサルフェート、オレアート、ステアレート、トール酸塩、リシノール酸塩、及びセチルサルフェートなどを含む。
【００２７】
本発明の物品は、例えば、浸漬、噴霧、回転、乾燥、及び硬化のような様々な工程を用いて形成することができる。手袋を形成するための典型的な浸漬工程を本明細書で説明するが、他の工程を用いて異なる形状及び特性を有する様々な物品を形成することができる。例えば、コンドームは、実質的に同じ方法で形成することができるが、一部の処理条件は、手袋を形成するのに用いたものとは異なるであろう。更に、バッチ処理、半バッチ処理、又は連続処理を本発明で用いることができることを理解すべきである。
【００２８】
手袋は、「形成型」と呼ばれる手形の型で形成される。形成型は、例えば、ガラス、金属、又は磁器などのようなあらゆる適切な材料から作ることができる。形成型の表面は、製造する手袋の表面の少なくとも一部分を形成する。
一般的に、基体２６（図１−２Ｃ）は、望ましい手袋の特性を達成するために必要に応じて一連の組成物内に形成型を浸漬することにより形成される。手袋は、層の間で凝固させることができる。層のあらゆる組合せを用いることができ、特定の層を本明細書で説明するが、他の層及び層の組合せを必要に応じて用いることができることを理解すべきである。
【００２９】
一実施形態では、基体は、溶媒ベースの浸漬工程を用いて形成することができる。典型的な工程は、各々が本明細書においてその全内容が引用により組み込まれる、バッデンハーゲン他に付与された米国特許第５，１１２，９００号、バッデンハーゲン他に付与された米国特許第５，４０７，７１５号、及びリトルトン他に付与された米国特許第５，７９２，５３１号に説明されており、ここではごく簡単に以下に説明する。例えば、このような工程においては、Ｓ−ＥＢ−Ｓブロックコポリマーを溶媒、例えばトルエンに溶解し、次に可塑剤と混合する。次に手袋形成型を溶液中に浸漬し、溶媒を蒸発させるために乾燥させる。必要に応じて何回かの浸漬を用い、望ましい厚さを作り上げることができる。完成物品は、必要に応じてすすぐか又は他の方法で処理することができる。
【００３０】
別の実施形態では、手袋は、水性分散剤ベースの浸漬工程を用いて形成することができる。典型的な工程は、共に本明細書においてその全内容が引用により組み込まれる、プラムソッタムに付与された米国特許第５，９００，４５２号及びプラムソッタムに付与された米国特許第６，４１４，０８３号に説明されており、ここではごく簡単に以下に説明する。例えば、分散媒が水及び界面活性剤から調製される。増粘剤、消泡剤、又は緩衝剤のような他の添加剤を分散媒に加えることができる。それとは別に、Ｓ−ＥＢ−Ｓブロックコポリマー、溶媒、及び鉱油可塑剤の混合物を調製する。２つの混合物を次に高剪断状態の下で結合させ、望ましい分散剤を形成する。溶媒は、次に適切な剥離工程を通じて分散剤から除去される。次に、望ましい厚さを作り上げるために形成型をある一定量の分散剤内に１以上の回数浸漬し、その後水を蒸発させて形成型の表面上にフィルムを形成することによりエラストマー性物品が形成される。完成物品は、必要に応じてすすぐか又は他の方法で処理することができる。
【００３１】
基体２６の形成後に、形成型を適切なポリマー材料を含有する組成物内に浸漬し、基体２６の第１の表面２８をコーティングすることができる。このようなコーティングは、着用層３２（図２Ａ−２Ｃ）を形成し、完成物品、すなわち手袋２０の着用を容易にする。一実施形態では、着用層は、ＳＢＳブロックコポリマーを含むことができる。着用層としての使用に適切と考えられるＳＢＳポリマーの１つの例は、詳細に上述したように、「ＶＥＣＴＯＲ（登録商標）８５０８」という商標名でデクスコ・ポリマーズ（米国テキサス州ヒューストン）から市販されている。一部の実施形態では、着用層組成物は、トルエンのような適切な溶媒中に約１質量％から約１０質量％のＳＢＳを含むことができる。別の実施形態では、着用層組成物は、適切な溶媒中に約２質量％から約５質量％のＳＢＳを含むことができる。更に別の実施形態では、着用層組成物は、適切な溶媒中に約３質量％から約４質量％のＳＢＳを含むことができる。更に別の実施形態では、着用層組成物は、適切な溶媒中に約３．４質量％のＳＢＳを含むことができる。典型的な組成物を本明細書に示すが、本明細書に説明するように他のポリマーをあらゆる適切な量で用いて着用層を形成することができることを理解すべきである。
【００３２】
すなわち、例えば、本発明の物品は、基体２６及び着用層３２（図２Ａ）を含むことができ、基体２６は、１以上のＳ−ＥＢ−Ｓブロックコポリマーから形成することができ、着用層３２は、ＳＢＳブロックコポリマーから形成することができる。着用層は、あらゆる適切な量で存在してもよく、一部の実施形態では、着用層は、エラストマー性物品の約０．１質量％から約２．５質量％の量で存在することができる。他の実施形態では、着用層は、エラストマー性物品の約０．２５質量％から約１．５質量％の量で存在することができる。更に他の実施形態では、着用層は、エラストマー性物品の約０．５質量％の量で存在することができる。
【００３３】
グリップ層３４（図２Ｂ−２Ｃ）が望ましい場合には、基体２６の形成前に形成型を適切なポリマー材料を含有する組成物内に浸すことができる。グリップ層は、過度の粘着性及び粘性なしに着用者が確実に物品を掴むことを可能にするものである。一実施形態では、グリップ層は、ＳＢＳブロックコポリマーを含むことができる。グリップ層としての使用に適切と考えられるＳＢＳポリマーの１つの例は、詳細に上述したように、「ＶＥＣＴＯＲ（登録商標）８５０８」という商標名でデクスコ・ポリマーズ（米国テキサス州ヒューストン）から市販されている。一実施形態では、グリップ層組成物は、トルエンのような適切な溶媒中に約１質量％から約１０質量％のＳＢＳを含むことができる。別の実施形態では、グリップ層組成物は、適切な溶媒中に約２質量％から約５質量％のＳＢＳを含むことができる。更に別の実施形態では、グリップ層組成物は、適切な溶媒中に約３質量％のＳＢＳから約４質量％のＳＢＳを含むことができる。更に別の実施形態では、グリップ層組成物は、適切な溶媒中に約３．４質量％のＳＢＳを含むことができる。典型的な組成物を本明細書で示すが、本明細書に説明するように他のポリマーをあらゆる量で用いてグリップ層を形成することができることを理解すべきである。
【００３４】
すなわち、例えば、本発明の物品は、基体及びグリップ層を含むことができ、基体は、１以上のＳ−ＥＢ−Ｓブロックコポリマーから形成され、グリップ層は、ＳＢＳブロックコポリマーから形成される。図２Ｂに示す別の例においては、本発明の物品は、基体２６、着用層３２、及びグリップ層３４を含むことができ、基体２６は、１以上のＳ−ＥＢ−Ｓブロックコポリマーから形成することができ、着用層３２は、ＳＢＳブロックコポリマーから形成することができ、グリップ層３４は、ＳＢＳブロックコポリマーから形成することができる。グリップ層は、あらゆる適切な量で存在してもよく、一部の実施形態では、グリップ層は、エラストマー性物品の約０．１質量％から約２．５質量％の量で存在することができる。他の実施形態では、グリップ層は、エラストマー性物品の約０．２５質量％から約１．５質量％の量で存在することができる。更に他の実施形態では、グリップ層は、エラストマー性物品の約０．５質量％の量で存在することができる。
【００３５】
全ての望ましいポリマー層が形成されて手袋が凝固すると、手袋を形成型から除去する剥離ステーションに形成型を移すことができる。剥離ステーションは、形成型からの手袋の自動又は手動除去を伴うであろう。例えば、一実施形態では、手袋は、それを形成型から剥ぎとる時に手作業で除去して裏返しにされる。
凝固した手袋は、次に、様々な形成後の工程を受けることができる。一部の事例において、手袋は必要に応じて反転され、ハロゲン化のために着用層及び／又はグリップ層を露出させることができる。ハロゲン化（例えば、塩素化）は、当業者に公知のあらゆる適切な方法で実施することができる。塩素化は、一般的に塩素化される表面を塩素源に接触させる段階を必要とする。このような方法は、（１）水混合物内への塩素ガスの直接注入、（２）水中で高密度さらし粉と塩化アルミニウムを混合する段階、（３）塩素水を生成するための食塩電気分解、及び（４）酸性化漂白を含む。このような方法の例は、本明細書においてその全内容が引用により組み込まれている、カバリールに付与された米国特許第３，４１１，９８２号、アゴスティネリに付与された第３，７４０，２６２号、ホーンジー他に付与された第３，９９２，２２１号、モモセに付与された第４，５９７，１０８号、モモセに付与された第４，８５１，２６６号、及びリトルトン他に付与された第５，７９２，５３１号に説明されている。一実施形態では、例えば、塩素ガスは、水流中に注入され、次に手袋を収容したクロリネーター（閉鎖容器）内に給送される。塩素の濃度を変えて塩素化の程度を制御することができる。塩素濃度は、典型的には少なくとも約１００パーツ・パー・ミリオン（ｐｐｍ）、一部の実施形態では約２００ｐｐｍから約３５００ｐｐｍ、一部の実施形態では約３００ｐｐｍから約６００ｐｐｍ、例えば約４００ｐｐｍである。塩素化段階の持続時間を制御して塩素化の程度を変えることもでき、例えば約１から約１０分の範囲、例えば４分にすることができる。
【００３６】
まだクロリネーター内にある時に、塩素化手袋は、次にほぼ室温で水道水によってすすぐことができる。このすすぎサイクルは、必要に応じて繰り返すことができる。全ての水が除去された状態で、手袋をひっくり返して余分な水を排出する。
望ましい場合には、次に、潤滑組成物を約５分間に亘ってクロリネーター内に加えることができる。潤滑剤は、着用層３２の少なくとも一部分の上に潤滑層３６を形成し、手袋２０（図２Ｃ）の着用性を更に高めるものである。本明細書に示すように、潤滑層を形成するのにあらゆる適切な潤滑剤を用いることができる。１つのこのような潤滑剤は、共に詳細に上述したように「ＶＥＲＩＳＯＦＴ（登録商標）ＢＴＭＳ」のような４級アンモニウム化合物及び「ＳＭ  ２１６９」のようなシリコーン乳剤を含むことができる。
【００３７】
次に、潤滑溶液がクロリネーターから排出され、必要に応じて再利用することができる。潤滑組成物は、形成工程の後の段階で付加することができ、また、浸漬、噴霧、水浸、印刷、又は回転などのようなあらゆる技術を用いて付加することができることを理解すべきである。
コーティングした手袋を次に乾燥器内に入れ、約２０℃から８０℃（例えば、４０℃）で約１０から約６０分（例えば、４０分）に亘って乾燥させ、手袋の内面を乾燥させる。次に、手袋２０を反転し、手袋の外面を約２０℃から８０℃（例えば、４０℃）で約２０から約１００分（例えば、６０分）に亘って乾燥させる。
これらの発見は、いかなる場合でも制限することを意図しない以下の実施例で明らかにされる。
【実施例】
【００３８】
本発明によって形成された物品を着用して使用する機能が明らかにされた。グリップ層を形成するために、数百の手袋形成型が、デクスコ・ポリマーズ（米国テキサス州ヒューストン）から入手可能な「ＶＥＣＴＯＲ（登録商標）８５０８」スチレン−ブタジエン−スチレン（ＳＢＳ）ブロックコポリマーの約３．４質量％のトルエン溶液内に浸漬された。その後、手袋形成型を空気に露出し、溶媒を蒸発させた。
【００３９】
手袋形成型は、次に、基体を形成するために「ＫＲＡＴＯＮ（登録商標）１６５０」及び「ＫＲＡＴＯＮ（登録商標）１６５１」（鉱油の質量で６７パーツ・パー・ハンドレッド・ラバー（ｐｈｒ）を有する）と等量の２０．７質量％のトルエン溶液内に浸漬された。溶液は、カウル刃を備えた高剪断混合器で混合された。溶液内に形成型を浸漬した後に、手袋形成型を空気に露出し、ほとんどの溶媒を蒸発させた。手袋形成型は、次に、同じ溶液内で２回目の浸漬が行われ、形成型を続いて空気に露出し、ほとんどの溶媒を蒸発させた。
形成型は、次に、再び「ＶＥＣＴＯＲ８５０８（登録商標）」ＳＢＳブロックコポリマーのトルエン溶液（約３．４質量％ＳＢＳ）内に浸漬されて着用層を形成した。その後、形成型を空気に露出して溶媒を蒸発させた。
【００４０】
次に、回転する形成型を２つの対向する回転ブラシに接触させることにより、手袋ビードが手袋上に延ばされた。
形成型は、次に、手袋の剥離を容易にするために、炭酸カルシウム及び界面活性剤を含有するスラリー溶液内に浸漬された。形成型は、次に、再び空気に露出され、スラリーからの水と残りのトルエン溶媒とを除去した。手袋は、次に、手作業で形成型から剥ぎ取られた。
【００４１】
手袋は、次にｐＨ２の溶液を生成するために、水、塩素ガス、及び十分な塩酸の溶液に約７分間に亘って露出された。手袋は、次に反転され、水、塩素ガス、及び塩酸の別の溶液に露出された。手袋は、次に、４級アンモニウム化合物及びシリコーン乳剤を含有する水性潤滑組成物でコーティングされた。手袋は、次に空気乾燥させ、反転して再び空気乾燥させた。次に、手袋を着用して操作した。全体として、手袋は、粉末を使用することなく良好なグリップ特性及び湿気のある着用特性を示した。
【００４２】
要約すると、本発明の物品は、従来の潤滑粉末を使用しない改良された着用性を特徴とするものである。この物品は、スチレンブロックコポリマーから形成された着用層の存在によって容易に着用される。スチレンブロックコポリマーはまた、グリップ層を形成するために用いることができる。着用性は、着用層の少なくとも一部分の上に潤滑層を形成することによって更に強化することができる。
本発明は、その革新的特性の範囲及び精神から逸脱することなく他の特定の形態に具現化することができる。本発明の実施形態は、従って、全ての点で限定的ではなく例示的であると考えられ、本発明の範囲は、以上の説明によるのではなく特許請求の範囲によって示され、特許請求の範囲の均等物の意味及び範囲に該当する全ての変更は、従って本発明の範囲に含まれるものとする。
【図面の簡単な説明】
【００４３】
【図１】本発明によるエラストマー性物品、すなわち手袋の斜視図である。
【図２Ａ】基体及び着用層を含む図１の物品の線２−２に沿った典型的な断面図である。
【図２Ｂ】基体、着用層、及びグリップ層を含む図１の物品の線２−２に沿った典型的な断面図である。
【図２Ｃ】基体、着用層、グリップ層、及び潤滑層を含む図１の物品の線２−２に沿った典型的な断面図である。
【符号の説明】
【００４４】
２６  基体
２８  第１の表面
３２  着用層
【図１】
2007501144.tif 000003
【図２Ａ】
2007501144.tif 000004
【図２Ｂ】
2007501144.tif 000005
【図２Ｃ】
2007501144.tif 000006
【国際調査報告】
2007501144.tif 000007
2007501144.tif 000008